СПОСОБ ИЗВЛЕЧЕНИЯ ЗОЛОТА

1. Способ извлечения золота из золотосодержащих сырьевых материалов, включающий (а) выщелачивание указанного золотосодержащего сырьевого материала в содержащем хлорид выщелачивающем растворе, имеющем общую концентрацию галогенид-ионов 1 до 35 г/л, при этом общая концентрация хлорид-ионов составляет 1 до 35 г/л, для растворения золота и получения выщелачивающего раствора, содержащего золото в растворе, при этом окислительно-восстановительный потенциал выщелачивающего раствора на стадии (а) выщелачивания составляет по меньшей мере 400 мВ для Ag/AgCl; и одновременное приведение в контакт выщелачивающего раствора, содержащего золото в растворе, с сорбирующим материалом с получением выщелачивающего раствора, содержащего золотосодержащий сорбирующий материал, при этом сорбирующий материал выбран из углерода, содержащего химреагенты и материалы; и (b) извлечение золота и возможно серебра из указанного золотосодержащего сорбирующего материала.
2. Способ по п. 1, в котором общая концентрация бромид-ионы составляет менее 10 г/л и общая концентрация ионов двухвалентной меди и/или трехвалентного железа составляет по меньшей мере 1 г/л.
3. Способ по п. 1 или 2, в котором содержащий хлорид выщелачивающий раствор имеет общую концентрацию галогенид-ионов от 1 до 20 г/л, причем общая концентрация хлорид-ионов составляет от 1 до 20 г/л.
4. Способ по любому из пп. 1-3, в котором окислительно-восстановительный потенциал выщелачивающего раствора составляет от 400 до 750 мВ для Ag/AgCl, предпочтительно от 500 до 620 мВ для Ag/AgCl, более предпочтительно от 500 до 550 мВ для Ag/AgCl.
5 Способ по любому из пп. 1-4, в котором общая концентрация ионов растворенной двухвалентной меди и/или трехвалентного железа в содержащем хлорид выщелачивающем растворе составляет по меньшей мере 0,26 г/л, предпочтительно по меньшей мере 1 г/л, более предпочтительно по меньшей мере 3 г/л, еще более предпочтительно от 5 до 45 г/л, наиболее предпочтительно от 9 до 20 г/л.
6. Способ по любому из пп. 1-5, в котором общая концентрация ионов трехвалентного железа в содержащем хлорид выщелачивающем растворе составляет от 0 до 10 г/л, предпочтительно от 0,26 до 5 г/л.
7. Способ по любому из пп. 1-6, в котором общая концентрация ионов двухвалентной меди в содержащем хлорид выщелачивающем растворе составляет менее 20 г/л, предпочтительно менее 5 г/л, более предпочтительно менее 1 г/л, еще более предпочтительно 0 г/л.
8. Способ по любому из пп. 1-7, включающий применение кислородсодержащего газа в качестве окислителя для окисления железа и/или меди в выщелачивающем растворе.
9. Способ по любому из пп. 1-8, в котором золотосодержащий сырьевой материал включает прег-роббинговый материал.
10. Способ по любому из пп. 1-9, в котором температура стадии (а) выщелачивания соответствует температуре кипения или находится ниже температуры кипения выщелачивающего раствора, преимущественно от 70 до 105°С, предпочтительно от 90 до 100°С.
11. Способ по любому из пп. 1-10, в котором выщелачивающий раствор имеет рН менее 4,0, предпочтительно менее 2,7, более предпочтительно не более 1.
12. Способ по любому из пп. 1-11, в котором выщелачивание проводят в отсутствие бромид-ионов.
13. Способ по любому из пп. 1-12, в котором выщелачивание проводят в отсутствие меди.
14. Способ по любому из пп. 1-13, в котором выщелачивание проводят в отсутствие железа.
15. Способ по любому из пп. 1-14, в котором сорбирующий материал выбран из углерода, содержащего химреагенты и материалы, предпочтительно из группы, состоящей из активированного углерода, смолы, органических растворителей, органических веществ, таких как, например, древесина, уголь и волокна, неорганического углерода, каучука, пластмасс, биополимеров и любых их комбинаций.
16. Способ по любому из пп. 1-15, в котором сорбирующий материал содержит одно или более веществ, выбранных из активированного углерода, смолы в выщелачивателе, растворителя в выщелачивателе, органического вещества, неорганического углерода, каучука, пластмассы, ионообменной смолы и полимерного каучука.
17. Способ по любому из пп. 1-16, включающий удаление избытка воды из выщелачивающего раствора путем одного или более выпариваний, обратного осмоса и некоторых других способов удаления воды.